(57)【特許請求の範囲】
【請求項１】
樹脂に粒子径が２００μｍ以下の希土類元素を含む鉱物粉体または該鉱物粉体を焼成したセラミックスを混入したマイナスイオンを放出することを特徴とする目止め剤。
【請求項２】
樹脂に対する希土類元素を含む鉱物粉体または該鉱物粉体を焼成したセラミックスの混入量は、１０〜３重量％であることを特徴とする請求項１記載の目止め剤。
【請求項３】
粒子径が３０μｍ以下の希土類元素を含む鉱物粉体または該鉱物粉体を焼成したセラミックスを混入することを特徴とする請求項１または２記載の目止め剤。
【発明の詳細な説明】
【０００１】
【発明の属する技術分野】
本発明は樹脂組成物とそれを一部に含む建材に関し、特に、静止状態でマイナスイオンを発生する樹脂組成物とそれを一部に含む建材に関する。
【０００２】
【従来の技術】
近年、マイナス電荷を有するイオンが人体に有益であることが検証されつつあり、種々のマイナスイオン発生器機、例えば、人工的に電圧の放電によってマイナス空気イオンを発生させるようにした装置が提案されている。素材そのものがマイナスイオンを放出する物質としてトルマリン（電気石）も知られている。
【０００３】
【発明が解決しようとする課題】
電気を与えることでマイナスイオンを発生させるようにした装置は、装置自体が高価であることに加え、活性酸素の人体への懸念が取りざたされているオゾンも同時発生しており、また、臭いも発生されてしまう欠点がある。トルマリン（電気石）は静止状態でマイナスイオンを放出するとはいえ、本発明者らの実験では、静止状態での発生量はきわめて少なく、実効性に乏しいことがわかった。そのために、内装材や外装材のような建材、例えば、木質系の化粧板、天井材、壁面材、床材のように静止状態に置かれる建材を製造しまた施工する際に、トルマリンを混入した塗料や接着剤、目止め剤などを用いるようにしても、マイナスイオンの持つ人体への有益性を該建材に期待することはできない。
本発明は上記のような事情に鑑みてなされたものであり、静止状態であっても実効性を奏することのできる量のマイナスイオンを発生する剤を提供すること、および、該剤を含む建材を提供することを目的とする。
【０００４】
【課題を解決するための手段】
本発明者らは、上記の課題の解決に向けて、静止状態で多くのマイナスイオンを放出する物質について種々の検討を重ねた結果、希土類元素を含む鉱物はその目的に合致する物質であり、その粉砕物あるいは粉砕物を１０００℃〜１８００℃の降温度で焼成したセラミックスのみを樹脂に混入するだけで、所要のマイナスイオンを放出する樹脂組成物が得られることを知見した。本発明はその知見に基づいており、本発明による樹脂組成物は、樹脂に粒子径が２００μｍ以下の希土類元素を含む鉱物粉体または該鉱物粉体を焼成したセラミックスを混入したマイナスイオンを放出する樹脂組成物であることを特徴とする。
【０００５】
本発明において、希土類元素を含む鉱物としては、フェルグソン石、モナズ石、バストネス石、ゼノタイム、コルンブ石、ベタホ石、サマルスキー石、ユークセン石、ユークセン石、タンタル石、閃ウラン石、方トリム石、ゴム石、カルノー石、ガドリン石などがある。これらの鉱物は樹脂との混合性を良好にするために粒子径２００μｍ以下の粉砕物（粉体）とされる。これより大きいと、混合が不均一となり好ましくない。より好ましくは３０μｍ以下に粉砕したものを用いる。この場合には、樹脂組成物を塗料や接着剤として使用するときに、塗布状態で表面が平滑となる利点がある。
【０００６】
樹脂に対する希土類元素を含む鉱物粉体または該鉱物粉体を焼成したセラミックスの混入量は、樹脂１００に対して１０〜３重量％であることが望ましい。１０重量％より多いと被爆の問題があり、３重量％以下では実効性がある量のマイナスイオンが発生しない。
【０００７】
本発明において、使用する樹脂の種類に特に制限はなく、当該樹脂組成物をどのような目的で使用するかに応じて、適宜の樹脂が選択される。例えば、樹脂組成物が塗料である場合には、ラッカー系、ポリエステル樹脂系、アミノアルキッド樹脂系、ポリウレタン樹脂系などの樹脂である。樹脂組成物が接着剤である場合には、ユリア樹脂接着剤、フェノール樹脂接着剤、レゾルシノール樹脂接着剤、酢酸ビニル樹脂エマルジョン接着剤などの樹脂である。樹脂組成物が目止め剤の場合には、ラッカー系、ポリウレタン樹脂系などの樹脂である。その他、樹脂含浸紙を製造する場合に、紙に含浸する樹脂に混入してもよく、樹脂を主成分とする印刷インキや転写インキなどに含浸してもよい。上記鉱物粉体または該鉱物粉体を焼成したセラミックスを上記の樹脂へ混入するには、一般的な攪拌機を用いればよい。いずれの場合にも、本発明による樹脂組成物は、従来適宜の目的で使用されていた樹脂に単に上記の粉砕物あるいは粉砕物を１０００℃〜１８００℃の降温度で焼成したセラミックスを単に所要量だけ混入するのみであり、調製はきわめて容易である。
【０００８】
本発明は、上記の樹脂組成物を何らかの状態で含んでいる建材をも開示する。本発明による建材は、そこに含まれる樹脂組成物が静止状態で多くのマイナスイオンを放出するものであることから、健康によく、抗菌作用もあり、防臭効果もある建材が得られる。建材としては、▲１▼適宜の基材の表面に塗料として本発明による樹脂組成物を塗布したもの、▲２▼基材の表面に適宜の表面化粧材を本発明による樹脂組成物を接着剤として用いて貼着したもの、▲３▼木質系素材を本発明による樹脂組成物を接着剤として用いて接着一体化したものなどを例として挙げることができる。
【０００９】
前記▲１▼の場合、「適宜の基材」に制限はなく、従来、化粧板、天井材、壁面材、床材のような建材のための基材として用いられているものを任意に用いればよい。例えば、合板、あるいは、パーティクルボード（ＰＢ）、中質繊維板（ＭＤＦ）、配向性繊維板木質系基材（ＯＳＢ）などの木質繊維板、無垢の木板、セメント板、軽量化セメント板、金属板、樹脂板など任意である。
前記▲２▼の場合、「基材」としては上記▲１▼に記載したような任意の基材であってよく、「表面化粧材」としては、従来、化粧板、天井材、壁面材、床材のような建材のための表面化粧材として用いられているものを任意に用いることができる。例えば、紙、樹脂シート、突板などを挙げることができる。
前記▲３▼の場合、「木質系素材」としては、積層合板の素材である単板、集成材の素材である木片、上記木質繊維板の素材である木質チップや木片のようなものが挙げられる。
【００１０】
【実施例】
希土類元素を含む鉱物のセラミックス粉末を、水性塗料に重量比１００：７．５％添加し、充分に混合した。得られた塗料を１２ｍｍ厚の突板貼り合板（Ｆｃ０タイプ）にロールコーターにて５．６〜１０ｇ／尺2の範囲で塗布して４種類のサンプル化粧板を作成した。各サンプルについてそれぞれ５個を用意し、放射線とイオン感知式測定機で化粧板から発生するマイナスイオンの個数Ｎ／ｃｃを測定した。その結果を表１に示す。
【００１１】
【表１】
0003950322.tif 000002
【００１２】
なお、平均は最小値と最大値を除いた値から算出した。
各サンプルからのマイナスイオン発生量は、トルマリンが静止状態で発生するマイナスイオンの個数（ほぼ０）と比較して格段に大きく、実効性のあるマイナスイオン量である。
【００１３】
【発明の効果】
本発明によれば、樹脂に適量の希土類元素を含む鉱物粉体または該鉱物粉体を焼成したセラミックスを混入したマイナスイオンを混入するのみで、実効性のある量のマイナスイオンを放出する樹脂組成物が得られる。その樹脂組成物を塗料や接着剤として用いた建材あるいは目止め剤として用いた建築物は、そのままの状態で、すなわち静止状態で実効性を奏する量のマイナスイオンを発生することから、健康によく、抗菌作用もあり、防臭効果もある建材あるいは建築物が得られる。